La présente invention concerne un fil ornemental et notamment un fil à plusieurs bouts obtenu à partir de filés de fibres et prévu pour utilisation dans les tissus orne- mentaux. L'invention concerne plus particulièrement des fils permettant d'obtenir un effet "désuet" résultant d'un aspect contrastant variable entre différentes couleurs sur toute la longueur des fils et qui communique un aspect agréable aux tapisseries, tapis et autres tissus à poils coupés obtenu à partir dudit fil. Jusqu'à présent, l'on n'a pu obtenir un tel effet qu'à partir de fils provenant de filés de fibres qui ont été teints de façon variable sur toute leur longueur. Le brevet US 3 205 648 de Lohrke décrit un fil textile qui présente sur toute sa longueur des effets colorés irré- guliers et intéressants. Le fil comporte deux composants de couleur contrastante. L'un des composants est un filé de fibres dont les fibres sont uniformément réparties sur toute la longueur du filé; le second composant est un filé dont les fibres sont irrégulièrement réparties, ce qui permet d'obtenir des sections larges et étroites ir- régulièrement réparties sur la longueur. Les fibres de ces sections sont soit prèteintes, soit présentent une affinité tinctoriéle différente et sont sur-teintes au cours d'une opération de teinture suivant la filature. Dans le brevet US 2 271 184 de Dreyfus, on décrit un fil dans lequel sont combinées des fibres coupées, arti- ficiellesprésentant des caractéristiques physiques net- tement différentes, ceci afin de faciliter la filature. Il s'agit de fibres coupées de longueur irrégulière et de titre uniforme combinées à des fibres coupées présen- tant sur leur longueur des parties épaisses et des parties minces, mais on décrit également un fil dans lequel les deux types de fibres coupées présentent des variations d'épaisseur. Ces fibres coupées peuvent comprendre des matériaux d'effet adaptés tels que des pigments, des colorants ou similaires, mais ce brevet ne suggère pas 2476 152 l'utilisation de plus d'une couleur et il n'est nulle part question de couleurs contrastantes. Le brevet US 4 155 214 de Mirhej traite d'un fil sans torsion destiné à alimenter un dispositif de texturation et qui se compose de filaments thermoplastiques étirés de titre pratiquement constant. On combine deux groupes de filaments de couleur contrastante, ou d'affinité tinctoriale différente et de points de fusion légèrement différents et on soumet ensuite le fil obtenu à une opération de textu- ration par fausse torsion. Le fil obtenu permet d'obtenir un tissu présentant un effet chiné à contraste élevé, avec peu ou pas d'orientation directionnelle. L'appareil et la méthode décrits dans le brevet US 3 110 059 de Tallis et al permettent d'obtenir un fil artificiel continu dans lequel sont introduits, au cours du processus d'extrusion d'un premier filament, des passages périodiques plus épais appelés "boutons". Selon ce brevet, ces boutons, qui ont un titre supérieur au reste du fil, peuvent être formés à partir de matériau teint en unecouleur différente, ce qui donne un fil terminé présentant à la fois un titre irrégulier et des variations intermittentes de couleur. Les brevets US 3 425 206 de Holton, 4 026 098 de Bosley et 4 084 622 de Nakagava et al décrivent des fils continus présentant des variations de couleur, mais il s'agit dans tous les cas de variations plus claires ou plus foncées d'un coloris de base. La présente invention a pour objet un fil ornemental à plusieurs bouts comportant deux ou plusieurs bouts de filés de fibres, chacun de ces bouts présentant sur sa longueur des passages épais et minces, régulièrement ou irrégulièrement répartis et chacun de ces bouts étant uniformément teint, pigmenté ou teignable en un coloris qui est différent de celui de chacun des autres filés de fibres dans le fil à plusieurs bouts. Le fil ornemental selon la présente invention permet d'obtenir des tissus avec un effet coloristique désuet en partant de fibres coupées,uniformément colorées ou tei- gnables. Cet effet coloristique met en jeu un effet irré- gulier de trois nuances obtenu par les variations, dans le fil, de deux couleurs contrastantes. Il en résulte un effet particulièrement attrayant lors de l'emploi de fils de ce type dans les tissus d'ameublement en velours, les tapis ou autres tissus à poils coupés. L'invention a donc pour objet un fil applicable dans ce but, obtenu à partir de fibres coupées uniformément colorées ou teignables. La présente invention sera mieux comprise d'ailleurs et ses avantages ressortiront bien de la description qui suit la référence au dessin schématique annexé dans lequel Fig. 1 et Fig. 2 sont des vues en coupe longitudinale for- tement agrandies de deux filés de fibres élémentaires selon la présente invention, faisant apparaître l'alternance de parties épaisses et de parties minces sur la longueur du filé. Fig. 3 est une vue en coupe longitudinale fortement agrandie d'un fil ornemental à plusieurs bouts selon l'in- vention, provenant de l'assemblage des filés représentés aux figures 1 et 2. Les-figures 4 A, 4 B, 4 C, 4D, représentent des sections transversales respectivement selon 4 A-4 A, 4 B-4 B, 4 C-4 C et 4 D-4 D de figure 3 et font apparaître les variations d'épaisseur relative de chaque bout sur la longueur du fil ornemental selon la présente invention. Fig.5 représente le rouleau d'étirage arrière d'un banc à broche modifié, de façon à permettre d'obtenir les parties alternativement minces et épaisses de la mèche. Le fil à plusieurs bouts selon l'invention, qui pré- sente des effets de variationsde couleur sur toute sa lon- gueur, est préparé par assemblage d'au moins deux fils élémentaires différents qui présentent chacun des portions minces et épaisses disposées alternativement de façon régulière ou irrégulière sur leur longueur, chacun étant dans le fil assemblé d'une couleur différente de-l'autre. 2 4 7 6 15 2 On obtient cette différence de couleur en assemblant deux ou plusieurs fils élémentaires qui ont été individuellement pré-colorés en une couleur propre par pigmentation ou tein- ture, en bourre ou dans la masse ou en assemblant de deux ou plusieurs fils élémentaires non colorés qui présentent chacun une affinité tinctoriale différente, puis en tei- gnant le fil assemblé avant ou après obtention du tissu à partir du fil. Quand on utilise de tels fils à plusieurs bouts pour la fabrication de tissus, les tissus obtenus 1l présentent un aspect visuel très attrayant. On estime que l'effet ornemental obtenu avec le fil selon la présente invention est le meilleur quand le fil comporte deux bouts de filés de couleur contrastante, ce qui crée l'effet tri- colore "désuet" recherché. La présente invention ne se limite pourtant pas à l'assemblage de deux bouts de filés élémentaires et l'on peut assembler un nombre supérieur de filés de coloration différente dans le cas o l'on désire obtenir un effet différent. Chaque filé élémentaire du fil ornemental assemblé selon la présente invention comporte des fibres coupées, d'origine naturelle ou syn- thétique, uniformément pigmentées ou teintes. Ces fibres sont soumises à un traitement de préparation par étirage selon les techniques bien connues; le ruban constitué de fibres coupées est étiré en mèche. Dans le processus normal de préparation, cette mèche est d'épaisseur uniforme; selon l'invention, c'est à ce stade que sont introduites les variations d'épaisseur. Une méthode permettant d'arriver à ce résultat consiste en une légère modification de l'élé- ment d'étirage, par exemple, par découpe d'une ou plusieurs gorges ou encoches partielles dans le rouleau arrière de l'élément d'étirage. Ceci provoquera un engagement et un désengagement alternatifs de l'étirage du briseur. Au cours de la marche on obtiendra alors une mèche présentant alter- nativement des parties épaisses et minces qui, à la filature, auront pourrésultat une variation prédéterminée de l'épais- seur des filés élémentaires. Toute variation dans la lon- gueur des gorges ou dans leur position radiale sur le rou- leau arrière de l'élément d'étirage modifiera les propor- tions relatives des parties épaisses et minces du fil. On peut employer d'autres méthodes pour le désengagement pé- riodique de l'étirage du briseur. On peut, par exemple, introduire des embrayages ou des cames sur l'élément d'éti- rage du briseur. On pourrait employer un embrayage pour introduire des variations d'épaisseur de nature aléatoire. Il s'agit pourtant là de méthodes exigeant des opérations mécaniques supplémentaires et l'on pense que la méthode préférée de production du fil selon l'invention est le rouleau à gorges. Dans l'élément d'étirage du briseur représenté à la Fig. 5, on représente deux gorges partielles qui permettent le désengagement de l'étirage du briseur. Les gorges sont ménagées dans le rouleau par découpage, de façon connue en soi. Il doit être bien clair que toute autre disposition géométrique peut être adoptée pour le rouleau d'étirage, y compris un nombre accru de gorges, et ces changements modifieront les longueurs despassages épais et minces de la mèche. Des fils élémentaires préparés comme décrits ci-dessus, mais présentant des différences, soit dans leur coloration, soit dans leur affinité tinctoriale, sont assemblés par torsion par des méthodes classiques afin d'obtenir le fil ornemental selon la présente invention. La présente invention sera d'ailleurs mieux comprise à l'aide des exemples suivants. Exemple 1 Un ruban de poids moyen de 4,46 g/mètre est préparé à partir de fibres de polypropylène vendues sous la marque HERCULON, Type 136, pigmentées en Brun 638, de 2,8 dtex par filament et de 47,62 mm de long et étirées sur un banc mouvant G 10 Whittin, le rouleau arrière de l'élément d'étirage travaillant à 3,35 m/minute, le rouleau inter- médiaire à 6,14 m/minute et le rouleau avant à 27,95 m/mi- nute. Deux gorges sont aménagées par découpage dans le rouleau arrière de l'élément d'étirage de telle façon que dans les deux passages de 19,05 mm x 19,05 mm sur tout le périmètre (109,67 mm) du rouleau, le ruban ne soit pas soumis à la totalité de la tension d'étirage. De cette façon, l'étirage total est maintenu à 8 fois quand le ruban est au contact avec le rouleau d'alimentation, mais est réduit à 4,55 fois quand le ruban n'est plus en contact. Le ruban ainsi étiré a une dimension moyenne de 0,9 numéro du ruban (1525 m/kg). 65 % environ de la longueur comportent des passages minces (numéro de ruban 1,05) (1779 m/kg) et les 35 % restant comportent des passages épais de numéro de ruban 0,6 (1027 m/kg). Ces passages se retrouvent dans la mèche selon le schéma suivant: un passage mince d'environ 33,52 cm et un passage épais d'environ 10,16 cm. Ce fil est ensuite étiré et tordu sur une retordeuse à anneaux Roberts ARROW SS-1 pour que lui soit communiquée une torsion Z de 67 tours par mètre, tout en étirant le fil jusqu'à un titre moyen de 20/1 (titre coton). On prépare un fil similaire à partir de fibres de polypropylène vendues sous la marque HERCULON, Type 136, pigmentées en Beige 606, de même titre. Les deux fils sont assemblés sur une retordeuse à anneaux pour communi- quer à l'assemblage une torsion S de 31,49 tours par métre. Le fil obtenu a un aspect très attractif avec des variations d'intensité colorées sur des longueurs de 94 mètres allant du brun prédominant au beige prédominant. Le fil assemblé est ensuite tissé pour préparer un tissu pour ameublement en velours coupé avec un fil de poil pesant 195 g/m2. Ce tissu est tissé sur un métiervelours classique peluche double, avec une largeur au peigne de 147 cm, un nombre total de bouts de poil de 1.200 et un rapport de suralimentation de poils de 8 O: 1. La con- texture du tissu était la suivante: 16 bouts par cm de chaîne d'envers, 8 bouts par cm de poil et 12 poils par cm. Le tissu obtenu présentait l'effet "désuet" recherché. Exemple 2 On prépare, par la méthode décrite dans l'exemple 1, un fil variant en titre de 13,912 (numéro coton) à 22,512 (numéro coton) sur une longueur de 940 cm, avec pour un des fils élémentaires des fibres de nylon de 3 deniers par filament et 47,62 am de long, et pour l'autre les fibres de polypropylène HERCULON Type 136 pigmentées en Beige 606 décrites dans l'exemple 1. Après torsion, le fil est tissé en un velours comme décrit dans l'exemple 1. Le tissu est alors teint avec des colorants acides clas- siques pour colorer le nylon en vert céleri. Le tissu obtenu présente l'effet "désuet" recherché. Exemple 3 On prépare, par la méthode de l'exemple 1, un fil nylon à partir de fibres de nylon de 3 deniers par filament et de 47, 62 mm de long. On prépare de la même façon un fil acrylique à partir de fibres de 3 deniers par filament et de 47,62 mm de long. Les fils nylon et acryliques sont assemblés et tissés en un velours comme décrit dans l'exem- ple 1. Le tissu est ensuite teint avec une combinaison de colorants acides et basiques classiques, selon un procédé connu. Le fil nylon est teint en rouge sombre et le fil acrylique en noir et le tissu obtenu présente l'effet "désuet" recherché REVENDICATION - Fil ornemental multi-bouts du type selon lequel l'un des bouts présente des alternances de passages épais et minces tout au long de sa longueur et dont chacun des bouts est uniformément teint, pigmenté ou teignable en une couleur différente de celle des autres bouts,caractérisé en ce qu'il est constitué de l'assem- blage de deuxou plusieurs bouts présentant chacun des alternances de passages épais et minces tout au long de leur longueur, ces passages étant répartis régu- lièrement ou de façon aléatoire.